(57)【特許請求の範囲】
【請求項１】
継目のない無端帯状の芯体に、ベルト周長方向に織り込まれる経糸とベルト幅方向に織り込まれる緯糸とで織製された平織の織布が用いられ、前記芯体の外周面と内周面とを覆う接着層が形成され、幅端面がカットエッジとされたシームレスベルトにおいて、前記織布の経糸に短繊維を用いた紡績糸を使用し、前記接着層を形成する接着剤の目付量は２００〜３００ｇ／ｍ2とされたことを特徴とするシームレスベルト。
【請求項２】
前記紡績糸が、前記短繊維を２０〜３０番手のものとして、この短繊維の２〜３本を１０ｃｍ長さ当たり３０〜５０回撚り合わせたものである請求項１に記載のシームレスベルト。
【請求項３】
前記紡績糸に用いる短繊維の長さが３０〜６０ｍｍである請求項１または２に記載のシームレスベルト。
【発明の詳細な説明】
【技術分野】
【０００１】
本発明は、ベルトコンベアに使用されるシームレスベルトに関する。
【背景技術】
【０００２】
ベルトコンベアの搬送ベルトには、帯状のベルトを継目で無端状に継いだ継ぎベルトと、継目のない無端帯状のシームレスベルトが用いられている。継目のないシームレスベルトは、継目の段差に起因する振動や引掛かり等が発生せず、搬送物が食品等の軽量物であっても安定して搬送することができる。
【０００３】
このシームレスベルトの芯体には、通常、袋織等により無端状に織製された引裂強度の高い織布が用いられている（例えば、特許文献１、２参照）。この織布は経糸と緯糸を交互に浮き沈みさせて織る平織で形成されており、経糸と緯糸には連続した長繊維糸であるマルチフィラメント糸やモノフィラメント糸が使用され、経糸はベルト周長方向に、緯糸はベルト幅方向に織り込まれている。
【０００４】
また、ベルトコンベア用のシームレスベルトの芯体は、通常、複数のベルトを同時に採取できるように広幅に織製され、コーティング処理等による接着層やラミネート加工等によるカバー層を形成した広幅のベルト成形体とされたのち、所定のベルト製品幅となるように幅切り裁断されている。このため、製造されたシームレスベルトの幅端面は、幅切り裁断されたカットエッジとなる。
【先行技術文献】
【特許文献】
【０００５】
【特許文献１】特開２００１−２０７３５８号公報
【特許文献２】特開２００４−１４９２６７号公報
【発明の概要】
【発明が解決しようとする課題】
【０００６】
上述した幅端面がカットエッジとされたシームレスベルトは、ベルト走行時の蛇行や片寄り等によって、幅端面がベルトコンベアのフレームやカバー等と接触すると、裁断面とされた幅端面に露出する経糸や緯糸の切断端部がほつれるほつれ現象が発生することがある。
【０００７】
特許文献１、２に記載されたように、経糸と緯糸に長繊維糸を使用した織布を芯体に用いた従来のシームレスベルトは、ほつれ現象によってほつれた長繊維糸が、ベルトコンベアのフレームやプーリ等に絡まると、ベルト周長方向に織り込まれた経糸の長繊維糸が続けてほつれ出し、ほつれ現象が止まらずに進展する問題がある。このように、ほつれ現象が進展すると、長くほつれ出して切れた長繊維糸が搬送物に付着したり混入したりし、特に、搬送物が食品である場合は、食品衛生や品質管理の面で重大な問題となる。
【０００８】
そこで、本発明の課題は、シームレスベルトの幅端面がカットエッジとされても、織布とされた芯体のほつれ現象が進展しないようにすることである。
【課題を解決するための手段】
【０００９】
上記の課題を解決するために、本発明は、継目のない無端帯状の芯体に、ベルト周長方向に織り込まれる経糸とベルト幅方向に織り込まれる緯糸とで織製された平織の織布が用いられ、前記芯体の外周面と内周面とを覆う接着層が形成され、幅端面がカットエッジとされたシームレスベルトにおいて、前記織布の経糸に短繊維を用いた紡績糸を使用し、前記接着層を形成する接着剤の目付量は２００〜３００ｇ／ｍ2とされた構成を採用した。
【００１０】
すなわち、芯体に用いられる織布の経糸に短繊維を用いた紡績糸を使用することにより、カットエッジの幅端面でほつれ現象が発生しても、ベルト周長方向に織り込まれた経糸が続けてほつれ出すのを防止して、ほつれ現象が進展しないようにした。また、芯体を接着層で覆った場合に、短繊維の紡績糸は、長繊維のフィラメント糸に較べて、アンカー効果による接着剤との接着力が大きくなるので、ほつれ現象の発生も抑制できることが期待される。
【００１１】
前記紡績糸は、前記短繊維を２０〜３０番手のものとして、この短繊維の２〜３本を１０ｃｍ長さ当たり３０〜５０回撚り合わせたものとするとよい。この短繊維には、ポリエステル繊維、芳香族ポリアミド繊維、ナイロン繊維等の伸びが少ない繊維を用いるのが好ましい。
【００１２】
前記紡績糸に用いる短繊維の長さは３０〜６０ｍｍであることが好ましい。短繊維の長さが３０ｍｍでは、紡績糸の引張強度が低下したり、均斉度が整わなくなる不具合が生じる恐れがあり、短繊維の長さが６０ｍｍを超えると、ほつれ出し長さが長くなるからである。
【発明の効果】
【００１３】
本発明に係るシームレスベルトは、芯体に用いられる織布の経糸に短繊維を用いた紡績糸を使用したので、カットエッジの幅端面でほつれ現象が発生しても、ベルト周長方向に織り込まれた経糸が続けてほつれ出すのを防止して、ほつれ現象が進展しないようにすることができる。
【図面の簡単な説明】
【００１４】
【図１】本発明に係るシームレスベルトを使用したベルトコンベアを示す外観斜視図
【図２】図１のシームレスベルトを示す横断面図
【図３】（ａ）はシームレスベルトの走行試験に用いたベルトコンベアを示す正面図、（ｂ）は（ａ）のIII−III線に沿った断面図
【図４】図２のシームレスベルトの変形例を示す横断面図
【発明を実施するための形態】
【００１５】
以下、図面に基づき、本発明の実施形態を説明する。図１は、本発明に係るシームレスベルト１を使用したベルトコンベア１０を示す。このベルトコンベア１０は食品を搬送するものであり、無端帯状のシームレスベルト１は、１つの駆動プーリ１１と複数の従動プーリ１２に巻回され、搬送面１３を形成する部位のシームレスベルト１の下面側には複数の支持ローラ１４が搬送方向に配列されている。
【００１６】
図２は、前記シームレスベルト１の横断面を示す。この横断面の上面側が無端帯状の外周側、下面側が内周側となり、紙面に垂直な方向がベルト周長方向となる。ベルト幅方向となる左右方向両側の幅端面１ａは、幅切り裁断されたカットエッジとされている。シームレスベルト１の芯体２は、ベルト周長方向に織り込まれた経糸３とベルト幅方向に織り込まれた緯糸４とで織製された織布で形成されている。この芯体２の外周面と内周面は、接着剤の糊引き処理によって形成された接着層５で覆われており、接着層５で覆われた芯体２の外周面はカバー層６で被覆されている。
【００１７】
前記織布の経糸３は、繊維長が５０ｍｍの短繊維で２０番手のポリエステル繊維２本を、１０ｃｍ長さ当たり４８回撚り合わせた紡績糸とされ、緯糸４は太さ６６０デシテックスのポリエステル繊維のモノフィラメント糸とされている。この織布は経糸３が５０本／２５ｍｍ、緯糸４が３０本／２５ｍｍの密度の平織によって織製されている。
【００１８】
前記接着層３を形成する接着剤は、エーテル系ウレタン、エステル系ウレタン、ポリカーボネイト系ウレタン等のウレタン系接着剤とされ、２本の回転ロール間に巻回した芯体２の外周面側から糊引き処理で塗布されることにより、芯体２の外周面を覆うとともに、織布の織目から裏側にはみ出して内周面も覆う接着層５を形成する。接着剤の目付量は２００〜３００ｇ／ｍ２とされている。この接着層３は、芯体への水や油等の液体の浸潤を防止する役割をする。
【００１９】
前記カバー層６は、ポリウレタン系、ポリオレフィン系、ポリ塩化ビニル系等の熱可塑性エラストマで形成され、熱プレス盤等によって熱融着されることにより、芯体２の外周面を被覆する。カバー層６の厚みは０．３ｍｍとされている。このカバー層６は、シームレスベルト１の搬送面を平滑にするとともに、搬送物との間の適度な摩擦係数を確保する役割をする。
【実施例】
【００２０】
実施例として、上述した芯体の織布の経糸に紡績糸を使用し、緯糸にモノフィラメント糸を使用したシームレスベルトを用意した。また比較例として、芯体の織布の経糸にポリエステル繊維のマルチフィラメント糸（太さ１１００デシテックス、撚り合わせ本数１、撚り回数５回／１０ｃｍ）を使用し、緯糸に実施例と同じモノフィラメント糸を使用して、同様の接着層とカバー層を形成したシームレスベルトも用意した。実施例と比較例の各シームレスベルトの寸法は、いずれも幅１００ｍｍ、周長１５００ｍｍとした。
【００２１】
上述した実施例と比較例の各シームレスベルトについて、試験用ベルトコンベアを用いた走行試験を行った。試験用ベルトコンベア２０は、図３（ａ）、（ｂ）に示すように、１つの駆動プーリ２１と４つの従動プーリ２２を備えたものであり、搬送ラインにシームレスベルト１の一方の幅端面１ａに接触させる当て板２３を設置した。駆動プーリ２１と各従動プーリ２２の直径は３０ｍｍ、当て板２３の搬送方向長さは２５０ｍｍとした。
【００２２】
前記走行試験では、実施例と比較例の各シームレスベルトの走行速度を５０ｍ／ｍｉｎ、ベルト張力を３Ｎ／ｍｍとし、当て板２３を幅端面１ａに０．１Ｎ／ｍｍの力で押し当てて、１０００時間まで走行させ、幅端面１ａでのほつれ現象を観察した。
【００２３】
【表１】
0005873355.tif 000002
【００２４】
表１に、上記走行試験の結果を示す。経糸に長繊維のマルチフィラメント糸を使用した比較例のものは、６８時間の走行でほつれ現象が観察され、経糸のほつれ長さが５０ｍｍとなったので、試験を途中で中止した。これに対して、経糸に短繊維の紡績糸を使用した実施例のものは１０００時間走行させてもほつれ現象が発生しなかった。この試験結果より、経糸に短繊維の紡績糸を使用することにより、ほつれ現象の発生と進展を効果的に抑制できることが確認された。
【００２５】
図４は、上記シームレスベルト１の変形例の横断面を示す。この変形例のシームレスベルト１は、上述した実施形態のものを内外２層に重ね合わせたものであり、左右方向両側の幅端面１ａはカットエッジとされている。内周側のもののカバー層６は、内外２層を熱融着する中間層７とされている。
【００２６】
上述した実施形態では、芯体の織布の緯糸にモノフィラメント糸を使用したが、緯糸にも紡績糸を使用するようにしてもよい。
【００２７】
上述した実施形態では、シームレスベルトを食品の搬送に使用されるものとしたが、本発明に係るシームレスベルトは食品の搬送用に限定されることはなく、電気部品や機械部品等の搬送に使用することもできる。
【符号の説明】
【００２８】
１  シームレスベルト
１ａ  幅端面
２  芯体
３  経糸
４  緯糸
５  接着層
６  カバー層
７  中間層
１０  ベルトコンベア
１１  駆動プーリ
１２  従動プーリ
１３  搬送面
１４  支持ローラ
２０  ベルトコンベア
２１  駆動プーリ
２２  従動プーリ
２３  当て板
【図１】
0005873355.tif 000003
【図２】
0005873355.tif 000004
【図３】
0005873355.tif 000005
【図４】
0005873355.tif 000006